(57)【特許請求の範囲】
【請求項１】
フラックス処理を施した鋼管を、大気中より、加熱溶融した溶融亜鉛浴に所定時間浸漬し、引き上げ後、冷却することにより、前記鋼管の表面に溶融亜鉛めっき皮膜を形成してなるバッチ式の溶融亜鉛めっき鋼管の製造方法において、
前記溶融亜鉛浴は、Ｓｂ：０．１質量％以上、Ｂｉ：０．３質量％以上でかつ、これらＳｂおよびＢｉの合計で１．５質量％以下、ならびに、Ｐｂ：０．１質量％以下を含有し、Ａｌ：０．０２質量％以下、Ｃｄ：０．０１質量％以下であることを特徴とする溶融亜鉛めっき鋼管の製造方法。
【請求項２】
前記溶融亜鉛浴は、Ｓｂ：０．３質量％以上およびＡｌ：０．０２質量％以下を含有する請求項１に記載の溶融亜鉛めっき鋼管の製造方法。
【請求項３】
前記溶融亜鉛浴中のＰｂ含有量は、０．００２質量％以下である請求項１または２に記載の溶融亜鉛めっき鋼管の製造方法。
【請求項４】
前記溶融亜鉛浴の温度は４３５〜４７５℃である請求項１、２または３に記載の溶融亜鉛めっき鋼管の製造方法。
【請求項５】
前記鋼管は、外径が１０〜７００ｍｍの炭素鋼管である請求項１〜４のいずれか一項に記載の溶融亜鉛めっき鋼管の製造方法。
【請求項６】
請求項１〜５のいずれか一項に記載の方法により製造されることを特徴とする溶融亜鉛めっき鋼管。
【発明の詳細な説明】
【技術分野】
【０００１】
本発明は、溶融亜鉛めっき鋼管および溶融亜鉛めっき材の製造方法に関するものであって、特に、ＲｏＨＳ指令で規制された範囲内である、Ｐｂ含有量を０．１質量％以下、Ｃｄ含有量を０．０１質量％以下とした溶融亜鉛浴を用いる溶融亜鉛めっき材の製造方法に関する。
【背景技術】
【０００２】
従来、鋼管や鋼構造物等の鋼材にフラックス処理を施した後、溶融亜鉛浴に所定時間浸漬し、引き上げ後冷却して亜鉛めっき皮膜を形成させることにより、鋼材の耐食性を高めるという技術が広く知られ、簡便で、種々の形状・大きさの被めっき材を同一製造ラインで処理できるため、広く用いられている。
【０００３】
しかしながら、例えば、配管用炭素鋼管について規定したＪＩＳ Ｇ３４５２、および、圧力配管用炭素鋼管について規定したＪＩＳ Ｇ３４５４には、溶融亜鉛めっき鋼管が規定されており、亜鉛めっき時に使用する溶融亜鉛浴としては、ＪＩＳ Ｈ２１０７に規定する蒸留亜鉛地金１種を用いることが推奨されている。この蒸留亜鉛地金１種は、Ｐｂを１．３質量％以下、Ｃｄを０．４質量％以下含有するものであり、実際にはＰｂを１．２〜１．３質量％、Ｃｄを０．０９〜０．１質量％程度含有しているのが通常である。
【０００４】
これに対して、近年、欧州連合により、電機・電子機器に対し特定有害物質の使用を制限するＲｏＨＳ(Restriction of Hazardous Substances)指令が施行された。このＲｏＨＳ指令は、対象製品中のＰｂの含有率を０．１質量％以下、Ｃｄの含有率を０．０１質量％以下に制限するものである。
【０００５】
ＲｏＨＳ指令は国外の規定ではあるが、これに対応し、環境により良い製品を供給できるようにしていくことが必要になってきており、ＰｂおよびＣｄ含有の溶融亜鉛浴は将来的に使用されなくなる傾向にある。
【０００６】
しかしながら、上述したとおり、現在多くの溶融亜鉛めっき製品が、ＲｏＨＳ指令で規制している基準値を超えてＰｂおよびＣｄを含有する溶融亜鉛浴により製造されている。
【０００７】
その理由として、Ｐｂが、溶融亜鉛浴の粘性を下げ流動性を高める等の効果を有することが挙げられる。これにより、例えば、鋼材表面が清浄でなかったり、酸化物があったりしても、めっき皮膜が形成され易くなるものである。
【０００８】
したがって、ＲｏＨＳ指令の規制内にある、Ｐｂ含有量が０．１質量％以下の電解亜鉛地金を用いた、Ｐｂ含有量の極めて少ない溶融亜鉛浴を使用して溶融亜鉛めっきを行うと、所定時間浸漬後、溶融亜鉛浴から引き上げたときに亜鉛めっき皮膜が形成されていない部分が発生してしまうおそれがある。これは、俗に、不めっきと言われている現象であり、溶融亜鉛浴中のＰｂ濃度が下がると顕著に発生してくる好ましくない現象である。
【０００９】
上述したような問題に関して、例えば、特許文献１および２に開示されるような、自動車や家電材料等に使用される薄鋼板の溶融亜鉛めっきにおいては、通常、十分に脱脂または高温での加熱により油分の分解除去が行われた後、鋼板表面が酸化されにくい不活性または還元雰囲気下で連続的に浴中に浸漬されていき、さらに、薄鋼板が浸漬していく溶融亜鉛浴表面も、スナウト内で不活性雰囲気になっているため、溶融亜鉛浴表面に亜鉛酸化物などの不純物が少ない結果、薄板表面は非常に高活性・清浄な状態で溶融亜鉛浴中に浸漬されることになる。
【００１０】
このため、鋼板表面は非常に反応性に富んでおり、後述するバッチ式の溶融亜鉛めっきに比べ、不めっきが発生しにくい状況にあるため、通常、溶融亜鉛浴中のＰｂの濃度は、不めっきに関してさほど問題にされない。
【００１１】
これに対し、バッチ式のプロセスで行われる溶融亜鉛めっきは、被めっき材の脱脂、酸洗およびフラックス処理が、それぞれ脱脂液、酸洗液およびフラックス処理液の槽内に浸漬されて行われるため、鋼管や鋼構造物などのように複雑な形状や構造等を有している被めっき材に対しては、処理が不十分な場合が多く、また、酸洗後フラックス処理まで、およびフラックス処理後溶融亜鉛浴に浸漬されるまでの搬送は、通常空気中で行なわれるために、鋼材表面が若干酸化される可能性も有している。
【００１２】
さらに、溶融亜鉛浴の表面は大気中にさらされているため、酸化亜鉛等の酸化物が表面に浮遊しており、それら酸化物が、バッチで浸漬される被めっき材の表面に付着した状態で溶融亜鉛浴中に浸漬される結果、不めっきを発生しやすい状況にあった。
【００１３】
また、実際の製造ラインにおいては、同一のフラックス液槽中に次々と被めっき材である鋼管や鋼構造物が浸漬されるため、被めっき材に付着していた油や鋼材からの溶出物でフラックス液が汚れているのが通常であり、本発明者らの検討によると、これが不めっき発生の大きな要因の一つとなっていた。
【００１４】
本発明者らが調査したところによると、通常のめっきラインにおいては鋼管等の被めっき物はフラックス槽に浸漬されるが、被めっき物が浸漬される部分のフラックス槽のフラックス液を採取して分析すると、油分と思われるヘキサン抽出物は０．００１〜０．０３質量％程度含まれており、塩化鉄も１質量％以上含まれているのが一般的であった。
【００１５】
一方、フラックス液を新たなフラックス液に交換することは、コストもかかり、非常に煩雑かつ製造を阻害するため、なるべく行いたくないのが実情である。
【００１６】
特許文献３には、Ｐｂを実質含有しない溶融亜鉛浴を用いても、Ｎｉ：０．０１〜０．０５質量％、Ａｌ：０．００１〜０．０１質量％、Ｂｉ：０．０１〜０．０８質量％を溶融亜鉛浴中に添加することで不めっきが抑制され、めっき皮膜を形成できること、特に、Ｂｉを０．０１質量％以上添加することで浴の流動性は向上し、０．０５質量％添加することにより十分な流動性が得られることが開示されている。
【００１７】
しかしながら、本発明者らの検討によると、上述したような不活性雰囲気中での処理や油分の完全な清浄化が困難な状態での溶融亜鉛めっきにおいては、Ｂｉを０．３質量％添加しても不めっきを抑制することはできなかった。
【００１８】
本発明者らは上述したような問題を解決するために、Ｐｂを０．１質量％以下、Ｃｄを０．０１質量％以下とした溶融亜鉛浴を用いた場合であっても、不めっきを抑制するための検討を行った。溶融亜鉛浴中の組成を制御することは非常に煩雑であり、また、製造管理上もしくはコスト面からも、溶融亜鉛浴に添加する元素の種類は少ない方がよく、しかも、添加する元素は安価なものを用いることが好ましい。
【先行技術文献】
【特許文献】
【００１９】
【特許文献１】特開平８−６０３２９号公報
【特許文献２】特開２００６−３４８３４４号公報
【特許文献３】特開２００６−３０７３１６号公報
【発明の概要】
【発明が解決しようとする課題】
【００２０】
本発明の目的は、ＲｏＨＳ指令の規制の範囲内である、Ｐｂ含有量を０．１質量％以下、Ｃｄ含有量を０．０１質量％以下に抑制した溶融亜鉛浴を用いた場合であっても、不めっき発生の少ない溶融亜鉛めっき材の製造方法およびこの方法により製造されためっき鋼管を提供することにある。特に、既存のプロセスラインにおいて、被めっき材が、不活性雰囲気中での処理や油分の完全な清浄化が困難な状態、すなわち、酸洗後大気にさらされ、さらに油分や鉄溶出物を含むフラックス液で処理された後、大気中より、表面に亜鉛酸化物などの不純物が浮遊している溶融亜鉛浴に浸漬される場合であっても、不めっき発生を抑制することができる溶融亜鉛めっき材の製造方法およびこの方法により製造されためっき鋼管を提供することにある。
【課題を解決するための手段】
【００２１】
上記目的を達成するため、発明者らは以下の実験を行った。
図１に示すように、酸洗処理した薄い鋼板１を、Ｐｂ：０．００１２質量％、Ｃｄ：０．０００２質量％未満含有する溶融亜鉛浴２の浴面より所定深さ押し下げた際に鋼板に作用する上向きの力３を評価した。濡れ性が悪ければこの力は大きいものとなり、濡れ性が良ければ低いものとなると考えられるので、これを濡れやすさの指標とし評価を行った。
この濡れやすさ指標は数値が大きいほど濡れやすい事を示し、ＳｂおよびＢｉの添加量との関係を示したのが図２である。
【００２２】
図２に示すように、ＳｂおよびＢｉの添加により浴の濡れ性は向上する事がわかる。すなわち、Ｐｂが抑制された溶融亜鉛浴において、ＳｂとＢｉを適量含有させれば、被めっき材に対する濡れ性が改善され、Ｐｂの含有量がＲｏＨＳ指令の範囲であっても、不めっきを改善できることに想到した。
【００２３】
以上の知見から得られた、本発明の要旨構成は以下の通りである。
（１）フラックス処理を施した鋼管を、大気中より、加熱溶融した溶融亜鉛浴に所定時間浸漬し、引き上げ後、冷却することにより、前記鋼管の表面に溶融亜鉛めっき皮膜を形成してなるバッチ式の溶融亜鉛めっき鋼管の製造方法において、前記溶融亜鉛浴は、Ｓｂ：０．１質量％以上、Ｂｉ：０．３質量％以上でかつ、これらＳｂおよびＢｉの合計で１．５質量％以下、ならびに、Ｐｂ：０．１質量％以下を含有し、Ａｌ：０．０２質量％以下、Ｃｄ：０．０１質量％以下であることを特徴とする溶融亜鉛めっき鋼管の製造方法。
【００２４】
（２）前記溶融亜鉛浴は、Ｓｂ：０．３質量％以上およびＡｌ：０．０２質量％以下を含有する上記（１）に記載の溶融亜鉛めっき鋼管の製造方法。
【００２５】
（３）前記溶融亜鉛浴中のＰｂ含有量は、０．００２質量％以下である上記（１）または（２）に記載の溶融亜鉛めっき鋼管の製造方法。
【００２６】
（４）前記溶融亜鉛浴の温度は４３５〜４７５℃である上記（１）、（２）または（３）に記載の溶融亜鉛めっき鋼管の製造方法。
【００２８】
（５）前記鋼管は、外径が１０〜７００ｍｍの炭素鋼管である上記（１）〜（４）のいずれか一に記載の溶融亜鉛めっき鋼管の製造方法。
【００２９】
（６）上記（１）〜（５）のいずれか一に記載の方法により製造されることを特徴とする溶融亜鉛めっき鋼管。
【発明の効果】
【００３０】
本発明によれば、フラックス処理を施した被めっき材を、加熱溶融した溶融亜鉛浴に所定時間浸漬し、引き上げ後、冷却することにより、前記被めっき材の表面に溶融亜鉛めっき皮膜を形成してなる溶融亜鉛めっき材の製造方法において、前記溶融亜鉛浴中のＰｂ含有量を０．１質量％以下、Ｃｄ含有量を０．０１質量％以下とした場合であっても、Ｓｂ：０．１質量％以上、Ｂｉ：０．３質量％以上でかつ、これらＳｂおよびＢｉの合計で１．５質量％以下含有することにより、不めっき発生を抑制することができる溶融亜鉛めっき材の製造方法およびこの方法により製造されためっき鋼管を提供することができる。
【図面の簡単な説明】
【００３１】
【図１】濡れ性を評価する際の模式図である。
【図２】ＳｂとＢｉの添加量と濡れやすさ指標との関係を示すグラフである。
【発明を実施するための形態】
【００３２】
次に、本発明の実施形態について説明する。
本発明は、フラックス処理を施した被めっき材を、加熱溶融した溶融亜鉛浴に所定時間浸漬し、引き上げ後、冷却することにより、前記被めっき材の表面に溶融亜鉛めっき皮膜を形成してなる溶融亜鉛めっき材の製造方法において、前記溶融亜鉛浴は、Ｓｂ：０．１質量％以上、Ｂｉ：０．３質量％以上でかつ、これらＳｂおよびＢｉの合計で１．５質量％以下、ならびに、Ｐｂ：０．１質量％以下を含有することを特徴とする。
【００３３】
被めっき材としては、例えば、鋼材が挙げられ、ガス管、水用配管、空調配管などに使用される鋼管を用いることができ、例えば、ＪＩＳ Ｇ３４５２に規定するところのＳＧＰ鋼管、および、ＪＩＳ Ｇ３４５４に規定するところのＳＴＰＧ鋼管等が挙げられ、それぞれ鍛接法により造管されたものでも、電縫法により造管されたものでもよい。また、前記鋼管は、配管時のパイプスペースへの適合性、および、流送物の流量確保の上で、外径が１０〜７００ｍｍの炭素鋼管であるのが好ましい。
【００３４】
めっきプロセスとしては、例えば通常の、１．酸洗、２．フラックス処理、３．乾燥、４．溶融亜鉛浴浸漬の順で行う方法を用いることができる。尚、各工程において、適宜、脱脂や水洗を組み合わせることができる。
【００３５】
酸洗処理としては、鋼材の酸洗処理として用いられている既知の定法を用いることができ、たとえば、インヒビターを添加した塩酸水溶液に目視で鋼材表面のスケールが落ちるまで浸漬するなどの方法を用いることができる。
【００３６】
フラックス処理については、通常と同様の方法、すなわち、塩化アンモニウムおよび塩化亜鉛等を主成分とする通常のフラックス処理液に鋼材を浸漬後引き上げ、必要により乾燥させることができる。
【００３７】
また、上述したプロセスにおいて用いられる浴は、複数の被めっき材を処理していく間に、油分や鉄溶出物等で汚れていくが、それら不純物を含んだものでもよい。
【００３８】
前記溶融亜鉛浴は、Ｓｂ：０．１質量％以上、Ｂｉ：０．３質量％以上でかつ、これらＳｂおよびＢｉの合計で１．５質量％以下とし、Ｐｂ：０．１質量％以下を含有する。
【００３９】
ＳｂおよびＢｉを含有元素として用いることは、比較的低コストで、元素の種類も少ないため製造管理の点でも好ましい。Ｓｂの含有量が０．１質量％未満またはＢｉの含有量が０．３質量％未満だと不めっきが発生するおそれがあり、また、これらＳｂおよびＢｉの合計で１．５質量％を超えても、効果にさほど変化が無く、経済的に不利になるおそれがある。
【００４０】
上記Ｓｂ含有量およびＢｉ含有量の範囲は、特に、Ｐｂ含有量を０．１質量％以下とすることを前提とした溶融亜鉛浴中で、流動性の向上など顕著な効果を奏する。また、加えてＣｄ含有量を０．０１質量％以下としても、上記ＳｂおよびＢｉの含有量の範囲においては上記効果を妨げるものではない。上記Ｐｂ含有量およびＣｄ含有量の範囲は、環境上の観点から、ＲｏＨＳ指令において規定された範囲内のものである。さらなる環境上の観点から、Ｐｂ含有量を０．００２質量％以下および／またはＣｄ含有量を０．０００２質量％以下とすれば、より好ましい浴組成となる。
【００４１】
不めっきは、めっき温度を高く、めっき時間を長くすることにより抑制される傾向にあるため、製造効率やめっき物の性能など他の要求項目も満足するめっき条件であり、かつ、不めっきを抑制できるめっき条件ならば、上記成分以外のその他の元素が浴中に含有されても良い。
具体的なその他の含有元素としては、Ｆｅが浴温度での飽和濃度以下含有されていても、上記Ｓｂ、Ｂｉ含有量の範囲においては上記効果を妨げるものではない。Ｆｅ含有量が高いほど不めっきが改善される傾向にあるが、Ｆｅ含有量が検出限界以下であっても、Ｓｂが０．１質量％以上およびＢｉが０．３質量％以上含有されていれば不めっきは効果的に抑制できる。
尚、上記成分以外の残部は、Ｚｎおよび不可避的不純物からなるのが好ましい。
また、溶融亜鉛浴の組成は、Ｓｂ：０．１質量％以上、Ｂｉ：０．３質量％以上でかつ、これらＳｂおよびＢｉの合計で１．５質量％以下、Ｐｂ：０．１質量％以下、ならびに、Ｃｄ：０．０１質量％を含有し、残部がＺｎおよび不可避的不純物からなる組成を有するのが好ましい。さらに、この場合においても、溶融亜鉛浴中のＰｂ含有量を０．００２質量％以下および／またはＣｄ含有量を０．０００２質量％以下とすれば、環境上の観点からさらに好ましい。
【００４２】
被めっき材を浸漬する溶融亜鉛浴の表面は、特に不活性雰囲気にする必要は無く、大気中にさらしておいてかまわず、表面に亜鉛酸化物などの不純物が浮遊していてもかまわない。
また、めっき表面をきれいにするため、溶融亜鉛浴に所定量のＡｌを含有させることもできる。所定量のＡｌを含有することにより、被めっき物を溶融亜鉛浴から引き上げる際にめっき表面に付着する亜鉛酸化物などを少なくすることができ、表面の光沢などをより美しくできることが知られている。しかしながら、Ａｌを含有させることにより不めっきは発生しやすくなる。また、上述したＳｂの含有によりめっきの色は微かに黄色味がかる。本発明者らは、上述した知見に基づき、Ｓｂ，ＢｉおよびＡｌを含有させることにより、上述したようなバッチ式のめっきにおいても不めっきを抑制し、かつめっき表面が全く黄色味がからず、さらに非常にきれいな光沢感をもつものを製造できることを見出した。
具体的には、上記のバッチ式の溶融亜鉛めっきにおいて、Ｓｂ：０．３質量％以上、Ｂｉ：０．３質量％以上、これらＳｂおよびＢｉの合計で１．５質量％以下、Ａｌ：０．０２質量％以下およびＰｂ：０．１質量％以下を含有する溶融亜鉛浴を用いるのが好ましい。またこの場合も、加えてＣｄ含有量を０．０１質量％以下としても、上記Ｓｂ，ＢｉおよびＡｌ含有量の範囲においては上記効果を妨げるものではない。上記Ｐｂ含有量およびＣｄ含有量の範囲は、環境上の観点から、ＲｏＨＳ指令において規定された範囲内のものである。さらなる環境上の観点から、当該溶融亜鉛浴中の、Ｐｂ含有量を０．００２質量％以下および／またはＣｄ含有量を０．０００２質量％以下とすれば、より好ましい浴組成となる。さらに、具体的なその他の含有元素としては、Ｆｅが浴温度での飽和濃度以下の範囲で含有されていても、上記Ｓｂ，ＢｉおよびＡｌ含有量の範囲においては上記効果を妨げるものではない。
尚、上記成分以外の残部は、Ｚｎおよび不可避的不純物からなるのが好ましい。
また、溶融亜鉛浴の組成は、Ｓｂ：０．３質量％以上、Ｂｉ：０．３質量％以上でかつ、これらＳｂおよびＢｉの合計で１．５質量％以下、Ａｌ：０．０２質量％以下、Ｐｂ：０．１質量％以下およびＣｄ：０．０１質量％以下を含有し、残部がＺｎおよび不可避的不純物からなる組成を有するのが好ましい。さらに、この場合においても、溶融亜鉛浴中のＰｂ含有量を０．００２質量％以下および／またはＣｄ含有量を０．０００２質量％以下とすれば、環境上の観点からさらに好ましい。
【００４３】
溶融亜鉛浴の温度および浸漬時間は通常の溶融亜鉛めっき条件を用いることができ、例えば、浴温は４３５℃以上４７５℃以下が推奨される。浴温は低温なほど経済性も良く、加工性に悪影響を与える合金層の生成も抑制することができるが、めっき付着量や製品端面でのタレの発生および不めっきの観点からは低温なほど不利になる。本発明によれば上記の通常の溶融亜鉛めっきで用いられる浴温を使用することができるため、浴温度・浸漬時間は所望のめっき付着量・合金層生成量にあわせて調整することができる。
【００４４】
それらを考えると、前記溶融亜鉛浴の温度は、４５０℃以上４６５℃以下であるのがより好ましい。
【００４５】
また、被めっき材を浴から引き上げる際、もしくは浴から引き上げた後、被めっき材の表面、特に、鋼管においてはその外面と内面に空気もしくはスチームなどを吹き付け、めっき付着量を調整しても良い。
【００４６】
本発明は、さらに、上述した方法により製造されるめっき鋼管を提供する。
【００４７】
上述したところは、この発明の実施形態の一例を示したにすぎず、請求の範囲において種々の変更を加えることができる。
【実施例】
【００４８】
以下に、本発明の溶融亜鉛めっき材の製造方法およびめっき鋼管について、実施例に基づいて説明するが、本発明は、以下の実施例のみに限定されるものではない。
また、実施に用いた酸洗液およびフラックス液は鋼管のめっきにより汚れた状態のもので処理する事を再現するため、それぞれ、実際の鋼管めっきラインの酸洗槽、およびフラックス処理槽の、被めっき物である鋼管が浸漬される部分より採取したもの、およびそれの分析結果に模して擬似的に不純物入りのものを実験室にて作製したものを使用した。
【００４９】
［グループ１］
試料Ｎｏ．１−１〜１−１０は、試験材として、表１に示す呼び径５０Ａの大きさで２０ｃｍの長さに切り出した鋼管ＡまたはＢを被めっき材とした。これら鋼管を表２に示す酸洗液ロに浸漬し、目視で表面のスケールがおちるまで放置した。その後、水洗し、表３に示すフラックス液ニに浸漬し、引き上げ後、１００℃の熱風オーブン内で乾燥した。これら鋼管を、所定の浴温・浴組成の溶融亜鉛浴に、所定時間浸漬し引き上げた。引き上げ時に鋼管外面を円周状にエアーで吹き、引き上げ後３０秒空気中に放置した後、水冷し評価用のサンプルを得た。
また、溶融亜鉛浴を作製するに際して用いた亜鉛は電解亜鉛地金であり、Ｐｂ：０．００１２質量％、Ｃｄ：０．０００２質量％未満のものである。
【００５０】
【表１】
0005617170.tif 000002
【００５１】
【表２】
0005617170.tif 000003
【００５２】
【表３】
0005617170.tif 000004
【００５３】
試料Ｎｏ．１−１１および１−１２は、溶融亜鉛浴を作製するに際して用いた亜鉛地金を、Ｐｂ：１．２質量％、Ｃｄ：０．０９質量％含有する蒸留亜鉛とし、ＳｂおよびＢｉを含有しないこと以外は、試料Ｎｏ．１−１および１−２と同様の処理を行った。
【００５４】
［グループ２］
試料Ｎｏ．２−１〜２−１０は、試験材として、表１に示す呼び径５０Ａの大きさで２０ｃｍの長さに切り出した鋼管ＡまたはＢを被めっき材とした。これら鋼管を表２に示す酸洗液イに浸漬し、目視で表面のスケールがおちるまで放置した。その後、水洗し、表３に示すフラックス液ハに浸漬し、引き上げ後、１００℃の熱風オーブン内で乾燥した。これら鋼管を、所定の浴温・浴組成の溶融亜鉛浴に、所定時間浸漬し引き上げた。引き上げ時に鋼管外面を円周状にエアーで吹き、引き上げ後３０秒空気中に放置した後、水冷し評価用のサンプルを得た。
また、溶融亜鉛浴を作製するに際して用いた亜鉛は電解亜鉛地金であり、Ｐｂ：０．００１２質量％、Ｃｄ：０．０００２質量％未満のものである。
【００５５】
試料Ｎｏ．２−１１および２−１２は、溶融亜鉛浴を作製するに際して用いた亜鉛地金を、Ｐｂ：１．２質量％、Ｃｄ：０．０９質量％含有する蒸留亜鉛とし、ＳｂおよびＢｉを含有しないこと以外は、試料Ｎｏ．２−１および２−２と同様の処理を行った。
【００５６】
評価は、鋼管の外面について行い、両端から１ｃｍの範囲は評価対象から外した。
目視観察により不めっき、つまり、めっきされていない部分について評価した。
不めっき箇所が全くないものを「◎」、肉眼でようやく認められる直径１ｍｍ以内の不めっきが３箇所以下のものを「〇」、直径１ｍｍ以内の不めっきが４箇所以上、もしくは直径１ｍｍ超えから２ｍｍ以下の不めっきが８箇所以下のものを「△」、前記△よりもひどい不めっきがある場合は「×」、とした。
また、ＪＩＳ Ｈ０４０１に規定される方法に準拠して、めっき部分を塩酸で溶解する前後の質量差よりめっき付着量を測定し、目付け量を算出した。
【００５７】
表４および表５に試料Ｎｏ．１−１〜１−１２および試料Ｎｏ．２−１〜２−１２の評価を示す。なお、表４および表５中の溶融亜鉛浴の組成は、含有元素のみを示し、残部はＺｎおよび不可避的不純物を示している。
【００５８】
［グループ３］
試料Ｎｏ．３−１〜３−８は、試験材として、表１に示す呼び径５０Ａの大きさで２０ｃｍの長さに切り出した鋼管ＡまたはＢを被めっき材とした。これら鋼管を表２に示す酸洗液イに浸漬し、目視で表面のスケールがおちるまで放置した。その後、水洗し、表３に示すフラックス液ハに浸漬し、引き上げ後、１００℃の熱風オーブン内で乾燥した。これら鋼管を、所定の浴温・浴組成の溶融亜鉛浴に、所定時間浸漬し引き上げた。引き上げ時に鋼管外面を円周状にエアーで吹き、引き上げ後３０秒空気中に放置した後、水冷し評価用のサンプルを得た。また、溶融亜鉛浴を作製するに際して用いた亜鉛は電解亜鉛地金であり、Ｐｂ：０．００１２質量％、Ｃｄ：０．０００２質量％未満のものである。
評価は、鋼管の外面について行い、両端から１ｃｍの範囲は評価対象から外した。
目視観察により不めっき、つまり、めっきされていない部分について評価した。
不めっき箇所が全くないものを「◎」、肉眼でようやく認められる直径１ｍｍ以内の不めっきが３箇所以下のものを「〇」、直径１ｍｍ以内の不めっきが４箇所以上、もしくは直径１ｍｍ超えから２ｍｍ以下の不めっきが８箇所以下のものを「△」、前記△よりもひどい不めっきがある場合は「×」、とした。さらに、外面めっき部の色味と光沢感を、目視にて評価した。光沢感については、非常に良好のもの（ピカピカしている）を「◎」、やや光沢感に劣るものを「○」、若干くすんでいるものを「△」、全く光沢感がないものを「×」とした。
また、ＪＩＳ Ｈ０４０１に規定される方法に準拠して、めっき部分を塩酸で溶解する前後の質量差よりめっき付着量を測定し、目付け量を算出した。
表６に試料Ｎｏ．３−１〜３−８および参考のための試料Ｎｏ．１−２の評価を示す。なお、表６の溶融亜鉛浴の組成は、含有元素のみを示し、残部はＺｎおよび不可避的不純物を示している。
【００５９】
【表４】
0005617170.tif 000005
【００６０】
【表５】
0005617170.tif 000006
【００６１】
【表６】
0005617170.tif 000007
【００６２】
以上のように、グループ１、グループ２ともに、Ｓｂ：０．１質量％以上、Ｂｉ：０．３質量％以上でかつ、これらＳｂおよびＢｉの合計で１．５質量％以下の場合にめっき性が良好であることがわかる。
また、グループ３に見られるように、Ａｌを０．００５〜０．０２質量％含有する浴では、Ｓｂを０．３質量％以上、Ｂｉを０．３質量％以上含有することにより不めっきが抑制され、かつ表面が銀白色で非常に光沢感のあるきれいなめっきが得られることがわかる。
【産業上の利用可能性】
【００６３】
本発明は、不活性雰囲気中での処理や油分の完全な清浄化が必要なく、通常、多くの鋼管や鋼構造物の溶融亜鉛めっきで行なわれている方法、つまり、めっき前処理工程において被めっき材が大気にさらされ、さらに油分を含むフラックスで処理された後、大気中より、表面に亜鉛酸化物などの不純物が浮遊している溶融亜鉛浴に浸漬される方法においても、ＲｏＨＳ規制に合致するようなＰｂを実質上含有しない溶融亜鉛浴を用いて、不めっきを抑制した良好な亜鉛めっき鋼材製品を提供することができる。
【符号の説明】
【００６４】
１  酸洗処理した薄い鋼板
２  溶融亜鉛浴
３  鋼板に作用する上向きの力
【図１】
0005617170.tif 000008
【図２】
0005617170.tif 000009